СПОСОБ ПОЛУЧЕНИЯ МОНОГИДРАТА ГИДРОКСИДА ЛИТИЯ ВЫСОКОЙ СТЕПЕНИ ЧИСТОТЫ ИЗ МАТЕРИАЛОВ, СОДЕРЖАЩИХ КАРБОНАТ ЛИТИЯ ИЛИ ХЛОРИД ЛИТИЯ

2
1. Способ получения моногидрата гидроксида лития высокой степени чистоты из материалов, содержащих карбонат лития либо хлорид лития, включающий приготовление раствора хлорида лития, очистку раствора хлорида лития от примесей кальция и магния, электрохимическую конверсию раствора хлорида лития в раствор гидроксида лития мембранным электролизом, упаривание раствора гидроксида лития и кристаллизацию моногидрата гидроксида лития, карбонизацию части раствора гидроксида лития (маточника) с получением карбоната лития и использованием его в технологическом процессе, улавливание и утилизацию анодного хлора, отличающийся тем, что раствор хлорида лития перед подачей на операцию электрохимической конверсии хлорида лития мембранным электролизом сначала очищают от сульфат-иона путем взаимодействия раствора хлорида лития с хлоридом бария и отделением образующейся твердой фазы от раствора хлорида лития фильтрацией, затем раствор хлорида лития очищают от кальция и магния переводом их в нерастворимые соединения с использованием в качестве реагента раствора гидроксида лития концентрацией 2,0-6,0 моль/л и отделением образующейся твердой фазы от раствора хлорида лития фильтрацией, затем раствор хлорида лития глубоко очищают от остаточного количества кальция и магния на ионообменной хелатообразующей смоле, содержащей группы иминодиуксуной кислоты, с последующей двух стадийной регенерацией отработанной смолы вначале обработкой раствором соляной кислоты концентрацией 1,0-4,0 моль/л затем обработкой раствором гидроксида лития концентрацией 1,0-3,0 моль/л, мембранный электролиз проводят при плотности тока 2-5 кА/м, анолит, циркулирующий в анодном контуре мембранной электролизной установки, подкисляют соляной кислотой до значений рН=1-3, концентрацию хлорида лития в анолите поддерживают на уровне 50-300 г/л, концентрацию гидроксида лития в получаемом на операции электрохимической конверсии растворе поддерживают в пределах 40-80 г/л.
2. Способ по п. 1, отличающийся тем, что приготовление раствора хлорида лития осуществляют путем прямого контакта материала, содержащего карбонат лития с соляной кислотой, получаемой путем улавливания хлора, образуемого на аноде в процессе электрохимической конверсии хлорида лития мембранным электролизом, раствором карбамида аммония.
3. Способ по п. 1, отличающийся тем, что приготовление раствора хлорида лития осуществляют путем прямого контакта материала, содержащего карбонат лития, с соляной кислотой, получаемой путем прямого взаимодействия водорода и хлора, образуемых в процессе электрохимической конверсии хлорида лития мембранным электролизом.
4. Способ по п. 1, отличающийся тем, что приготовление раствора хлорида лития осуществляют путем прямого контакта материала, содержащего карбонат лития, с соляной кислотой, при этом хлор, образуемый на аноде в процессе электрохимической конверсии хлорида лития мембранным электролизом, улавливают гидродсидом натрия с получением раствора гипохлорита натрия.
5. Способ по п. 1, отличающийся тем, что в качестве ионообменной хелатообразующей смолы, содержащей группы иминодиуксуной кислоты, используют смолу Lewatit ТР-208.